ПРОИЗВОЛЬНЫЙ СОПОЛИМЕР ПРОПИЛЕН-ГЕКСЕНА, ПОЛУЧЕННЫЙ ПРИ ПОМОЩИ КАТАЛИЗАТОРА ЦИГЛЕРА-НАТТА

1. Сополимер пропилена (А),
(a) в состав которого в качестве сомономера входит, по крайней мере, 1-гексен, л
(b) с массовым содержанием сополимера в диапазоне от 1,0 до 3,0%,
(c) с массовым содержанием растворимой в ксилоле фракции, равным или меньше 2,5%, и
(d) с частичной кристаллизацией в β-модификации.
2. Сополимер пропилена по п.1, отличающийся тем, что в состав полимера (А) входит β-зародышеобразующий агент (В).
3. Сополимер пропилена (А)
(a) в состав которого в качестве сомономера входит, по крайней мере, 1-гексен,
(b) с массовым содержанием сополимера в диапазоне от 1,0 до 3,0%,
(c) с массовым содержанием растворимой в ксилоле фракции, равным или меньше 2,5%, и
(d) с частичной кристаллизацией в β-модификации.
4. Сополимер пропилена по п.3, отличающийся тем, что сополимер (А) частично кристаллизован в β-модификации.
2
5. Сополимер пропилена (А) по одному из предыдущих пунктов, отличающийся тем, что скорость течения расплава MFR (230°C) сополимера пропилена (А), измеренная согласно ISO 1133, не должна превышать 0,8 г/10 мин.
6. Сополимер пропилена (А) по пп.1-4, отличающийся тем, что массовое содержание 1-гексена в сополимере пропилена (А) находится в диапазоне от 1,0 до 2,0%.
7. Сополимер пропилена (А) по пп.1-4, отличающийся тем, что в состав сополимера пропилена (А) входят только молекулы пропилена и 1-гексена.
8. Сополимер пропилена (А) по пп.1-4, отличающийся тем, что массовое содержание сомономера в сополимере пропилена (А) находится в диапазоне от 1,0 до 2,0%.
-1
9. Сополимер пропилена (А) по пп.1-4, отличающийся тем, что индекс полидисперсности (PI) сополимера пропилена (А) составляет от 3,0 до 8,0 Па.
10. Сополимер пропилена (А) по пп.1-4, отличающийся тем, что количество β-модифицированной фракции сополимера пропилена (А) составляет, по крайней мере, 50%.
11. Сополимер пропилена (А) по пп.1-4, отличающийся тем, что модуль изгиба сополимера пропилена (А), измеренный согласно ISO 178, составляет, по крайней мере, 950 МПа.
2
2
12. Сополимер пропилена (А) по пп.1-4, отличающийся тем, что ударная вязкость сополимера пропилена (А), измеренная по методу Шарпи (ISO 179 (lеА)) при 23°C, составляет, по крайней мере, 35,0 кДж/м, и/или ударная вязкость, измеренная по методу Шарпи (ISO 179 (1еА)) при -20°C, составляет, по крайней мере, 1,5 кДж/м.
13. Сополимер пропилена по пп.1-4, отличающийся тем, что сополимер пропилена (А) принимал участие в испытаниях на ползучесть с полным надрезом (full notch creep test - FNCT) с измерениями согласно ISO 16770 (при 80°C и приложенном механическом напряжении 4,0 МПа) в течение, по крайней мере, 7000 ч.
14. Использование сополимера пропилена (А) по пп.1-5 для труб или частей труб.
15. Технологический процесс изготовления сополимера пропилена (А) по одному из предыдущих пп.1-5, отличающийся тем, что сополимер пропилена (А) изготавливается в присутствии катализатора Циглера-Натта с последующей обработкой β-зародышеобразующим агентом.
16. Труба, состоящая из сополимера пропилена (А) по пп.1-5.
17. Труба по п.16, отличающаяся тем, что этой трубой является труба, работающая под давлением.